(57)【要約】【課題】混合プラスチックを受け入れて固形燃料を得ることができる技術を提供する。【解決手段】リングダイを所定の回転速度で回し（ＳＴ０２）、混合プラスチックの破砕物を投入する（ＳＴ０３）。得られた固形燃料の形状を監視し（ＳＴ０６）、否であれば回転速度を増す（ＳＴ１１）。回転速度を増すことにより、成形物内の結合力を高めることができ、良好な形状の固形燃料が得られる。【効果】異なる種のプラスチック片からなる破砕物から、固形燃料を製造することができる。【選択図】図６
2020132663.tif 000002
【特許請求の範囲】
【請求項１】
廃プラスチックの破砕物を、押出し成形することにより固形燃料を得る固形燃料の製造方法であって、
リングダイ成形機のリングダイを所定の回転速度で回転する工程と、
前記破砕物を、前記リングダイ内へ投入する工程と、
前記リングダイに設けたダイ孔から前記破砕物を押出し成形する工程と、
得られた成形物をカッタで切断して固形燃料を得る工程と、
得られた固形燃料の形状を監視する工程と、
前記固形燃料が所定の形状を呈していないときに、前記リングダイの回転速度を増加する工程と、
前記固形燃料が所定の形状になったら、そのときの回転速度を維持する工程とからなることを特徴とする固形燃料の製造方法。
【請求項２】
請求項１記載の固形燃料の製造方法であって、
前記破砕物は、汎用プラスチックと、この汎用プラスチックより融点が高い汎用エンジニアリングプラスチックと、この汎用エンジニアリングプラスチックより融点が高いスーパーエンジニアリングプラスチックとから選択される少なくとも２種の混合物であることを特徴とする固形燃料の製造方法。
【請求項３】
請求項１又は請求項２記載の固形燃料の製造方法であって、
前記リングダイの回転速度を増加する工程と、前記回転速度を維持する工程との間に、前記所定の形状を呈していない固形燃料をライン外へ排出する工程を加えることを特徴とする固形燃料の製造方法。
【請求項４】
ワックス廃材を含む廃プラスチックの破砕物を、押出し成形することにより固形燃料を得る固形燃料の製造方法であって、
リングダイ成形機のリングダイを所定の回転速度で回転する工程と、
前記破砕物を、前記リングダイ内へ投入する工程と、
前記リングダイに設けたダイ孔から前記破砕物を押出し成形する工程と、
得られた成形物をカッタで切断して固形燃料を得る工程と、
得られた固形燃料の形状を監視する工程と、
前記固形燃料が所定の形状を呈していないときに、前記リングダイの回転速度を減少する工程と、
前記固形燃料が所定の形状になったら、そのときの回転速度を維持する工程とからなることを特徴とする固形燃料の製造方法。
【請求項５】
廃プラスチックの破砕物を、押出し成形することにより固形燃料にするリングダイ成形機であって、
多数のダイ孔を有し前記破砕物が投入されるリングダイと、このリングダイを回す電動モータと、この電動モータの回転速度を制御する回転速度制御部と、前記リングダイ内に配置される前記破砕物を前記リングダイの内周面に押圧する左ローラ及び右ローラと、前記リングダイの外周に沿って配置され前記ダイ孔から出てきた成形物を切断して固形燃料にするカッタとからなることを特徴とするリングダイ成形機。
【請求項６】
請求項５記載のリングダイ成形機であって、
前記リングダイの外側に、前記カッタで切断された固形燃料の形状を撮影するカメラを配置し、このカメラで取得した画像が所定の形状であるか否かを識別する画像解析部を備え、
この画像解析部の情報に基づいて前記回転速度制御部は、前記画像が所定の形状であるときには前記電動モータの回転速度を維持し、前記画像が所定の形状でないときに前記電動モータの回転速度を増す制御を実施することを特徴とするリングダイ成形機。
【発明の詳細な説明】
【技術分野】
【０００１】
本発明は、固形燃料の製造方法及びリングダイ成形機の改良に関する。
【背景技術】
【０００２】
近年、微細なプラスチック粒（マイクロプラスチック）が生態系を脅かしていることが明らかになった。廃プラスチックの処理が急がれる。
プラスチックは、石油由来原料から製造されるため、廃プラスチックを石油に戻すことが理想とされ、そのような技術が種々提案されてきた（例えば、特許文献１（段落番号００８４、図１）参照）。
【０００３】
特許文献１には、５００℃程度の反応釜及びＦＣＣ触媒を用いて、廃プラスチックを熱分解し、油を得る発明が開示されている。油分純収率は５０％に達する。
廃プラスチックとして、ポリエチレン（ＰＥ）、ポリプロピレン（ＰＰ）、ポリスチレン（ＰＳ）、ポリエチレンテレフタレート（ＰＥＴ）が対象とされる。
【０００４】
反応釜を５００℃程度に保つには熱エネルギーが必要であり、ＦＣＣ触媒も高価であることから、得られる油の価格は割高になる。加えて、油分純収率は５０％に留まるため、この油分純収率を高めることが求められる。
そこで、熱エネルギー及びＦＣＣ触媒が不要で、廃プラスチックの全てを使い切ることができる技術が提案されてきた（例えば、特許文献２（図１、段落番号０００７）参照）。
【０００５】
特許文献２には、廃プラスチックと古紙の破砕物を、押出し成形することにより固形燃料にする発明が開示されている。燃料として燃やしてしまうために、廃プラスチックの全てを使い切ることができる。
廃プラスチックとして、ポリエチレン、ポリプロピレン、ポリスチレン等のポリオレフィン系の廃材が対象とされる。
【０００６】
特許文献１、２は、共に、ポリエチレン（ＰＥ）、ポリプロピレン（ＰＰ）、ポリスチレン（ＰＳ）、ポリエチレンテレフタレート（ＰＥＴ）を処理対象とするが、これらは「汎用プラスチック」に分類される。この汎用プラスチックは、日用品、容器などとして家庭から大量に排出される。
【０００７】
一方、汎用プラスチックより耐熱度が高く、機械強度に優れた「汎用エンジニアリングプラスチック」が産業廃棄物処理業者等から提供される。
更に、汎用エンジニアリングプラスチックに炭素、ガラス、セラミックなどの強化物を配合して、汎用エンジニアリングプラスチックより耐熱度が高く、機械強度に優れた「スーパーエンジニアリングプラスチック」が産業廃棄物処理業者等から提供される。
【０００８】
今までは、「汎用プラスチック」の割合が大きく、「汎用エンジニアリングプラスチック」及び「スーパーエンジニアリングプラスチック」の割合が小さかったため、「汎用プラスチック」のみを、特許文献２の技術で処理してきた。
【０００９】
近年、自動車部品や機械部品において、金属を高機能プラスチック（エンジニアリングプラスチック）に置き換える傾向が強まっている。金属よりプラスチックの方が、軽量であるため、自動車であれば燃料消費量の低減が図れるからである。
そのため、「汎用エンジニアリングプラスチック」及び「スーパーエンジニアリングプラスチック」が無視できない程度に増えてきた。
【００１０】
多くの産業廃棄物処理業者等では、廃プラスチックを汎用プラスチック、エンエンジニアリングプラスチック、スーパーエンジニアリングプラスチックに、区別することなく、一括して破砕する。破砕物は、ミックスと呼ばれる混合プラスチックの形態で提供される。
混合プラスチックの段階になると、破砕物が何れの種類のプラスチックであるかを識別することは、ほぼ不可能である。
【００１１】
現在、混合プラスチックを固形燃料にする技術は、ほぼ皆無である。
しかし、混合プラスチックの供給量が増える中、この混合プラスチックを受け入れて固形燃料にすることが望まれる。
【００１２】
また、近年、鋳造技術の進歩に伴って、鋳造に占める精密鋳造の比率が高まる傾向が見られる。精密鋳造の一つに、ロストワックス法がある。
ロストワックス法では、製品と同形の模型をワックスで製造し、このワックス模型を造型材で包む。造型材に小穴を開ける。造型材を６０℃程度に温めるとワックス模型が溶ける。溶けたワックスを小穴から排出する。排出されたものは「ワックス廃材」となる。造型材のキャビティへ溶湯を注入することで、ワックス模型と同形の製品を得ることができる。
【００１３】
ロストワックス法が盛んになることにより、ワックス廃材が無視できない程度に増えてきた。従来は、ワックス廃材は焼却処分されてきたが、その有効活用が望まれる。
【先行技術文献】
【特許文献】
【００１４】
【特許文献１】特開２０１０−１３６５７公報
【特許文献２】特開平７−１１８６７３号公報
【発明の概要】
【発明が解決しようとする課題】
【００１５】
本発明は、ワックス廃材を含まない混合プラスチックを受け入れて固形燃料を得ることができる技術と、ワックス廃材を含む廃プラスチックを受け入れて固形燃料を得ることができる技術とを提供することを課題とする。
【課題を解決するための手段】
【００１６】
請求項１に係る発明は、廃プラスチックの破砕物を、押出し成形することにより固形燃料を得る固形燃料の製造方法であって、
リングダイ成形機のリングダイを所定の回転速度で回転する工程と、
前記破砕物を、前記リングダイ内へ投入する工程と、
前記リングダイに設けたダイ孔から前記破砕物を押出し成形する工程と、
得られた成形物をカッタで切断して固形燃料を得る工程と、
得られた固形燃料の形状を監視する工程と、
前記固形燃料が所定の形状を呈していないときに、前記リングダイの回転速度を増加する工程と、
前記固形燃料が所定の形状になったら、そのときの回転速度を維持する工程とからなることを特徴とする。
【００１７】
請求項２に係る発明は、請求項１記載の固形燃料の製造方法であって、
前記破砕物は、汎用プラスチックと、この汎用プラスチックより融点が高い汎用エンジニアリングプラスチックと、この汎用エンジニアリングプラスチックより融点が高いスーパーエンジニアリングプラスチックとから選択される少なくとも２種の混合物であることを特徴とする。
【００１８】
請求項３に係る発明は、請求項１又は請求項２記載の固形燃料の製造方法であって、
前記リングダイの回転速度を増加する工程と、前記回転速度を維持する工程との間に、前記所定の形状を呈していない固形燃料をライン外へ排出する工程を加えることを特徴とする。
【００１９】
請求項４に係る発明は、ワックス廃材を含む廃プラスチックの破砕物を、押出し成形することにより固形燃料を得る固形燃料の製造方法であって、
リングダイ成形機のリングダイを所定の回転速度で回転する工程と、
前記破砕物を、前記リングダイ内へ投入する工程と、
前記リングダイに設けたダイ孔から前記破砕物を押出し成形する工程と、
得られた成形物をカッタで切断して固形燃料を得る工程と、
得られた固形燃料の形状を監視する工程と、
前記固形燃料が所定の形状を呈していないときに、前記リングダイの回転速度を減少する工程と、
前記固形燃料が所定の形状になったら、そのときの回転速度を維持する工程とからなることを特徴とする。
【００２０】
請求項５に係る発明は、廃プラスチックの破砕物を、押出し成形することにより固形燃料にするリングダイ成形機であって、
多数のダイ孔を有し前記破砕物が投入されるリングダイと、このリングダイを回す電動モータと、この電動モータの回転速度を制御する回転速度制御部と、前記リングダイ内に配置される前記破砕物を前記リングダイの内周面に押圧する左ローラ及び右ローラと、前記リングダイの外周に沿って配置され前記ダイ孔から出てきた成形物を切断して固形燃料にするカッタとからなることを特徴とする。
【００２１】
請求項６に係る発明は、請求項５記載のリングダイ成形機であって、
前記リングダイの外側に、前記カッタで切断された固形燃料の形状を撮影するカメラを配置し、このカメラで取得した画像が所定の形状であるか否かを識別する画像解析部を備え、
この画像解析部の情報に基づいて前記回転速度制御部は、前記画像が所定の形状であるときには前記電動モータの回転速度を維持し、前記画像が所定の形状でないときに前記電動モータの回転速度を増す制御を実施することを特徴とする。
【発明の効果】
【００２２】
請求項１に係る発明では、固形燃料が所定の形状を呈していないときに、リングダイの回転速度を増加する。回転速度を増加すると、摩擦熱が大きくなり、形状の良好な固形燃料が得られる。
すなわち、本発明により、ワックス廃材を含まない混合プラスチックを受け入れて固形燃料を得ることができる製造方法が提供される。
【００２３】
請求項２に係る発明によれば、汎用プラスチックと、汎用エンジニアリングプラスチックと、スーパーエンジニアリングプラスチックとが混合した破砕物から、固形燃料を製造することができる。すなわち、本発明により、全種類のプラスチックをカバーすることができる。
【００２４】
請求項３に係る発明によれば、所定の形状の固形燃料と、所定の形状を呈さない固形燃料片とを、製造段階で区分することができる。
【００２５】
請求項４に係る発明では、ワックス廃材を含むときであって、固形燃料が所定の形状を呈していないときに、リングダイの回転速度を減少する。回転速度を減少すると、摩擦熱が小さくなり、形状の良好な固形燃料が得られる。
すなわち、本発明により、ワックス廃材を含む混合プラスチックを受け入れて固形燃料を得ることができる製造方法が提供される。
【００２６】
請求項５に係る発明では、リングダイ成形機は、リングダイの回転速度が変更可能である。固形燃料が所定の形状を呈していないときに、リングダイの回転速度を増加して、形状の良好な固形燃料を得ることが可能となる。
すなわち、本発明により、混合プラスチックを受け入れて固形燃料を得ることができるリングダイ成形機が提供される。
【００２７】
請求項６に係る発明では、リングダイから排出される固形燃料を、カメラで監視し、画像解析部で解析するため、リングダイ成形機の無人運転（自動運転）が可能となる。
【図面の簡単な説明】
【００２８】
【図１】本発明に係るリングダイ成形機の正面断面図である。
【図２】本発明に係るリングダイ成形機の側面断面図である。
【図３】リングダイの作用図である。
【図４】（ａ）は所定の形状の固形燃料を示す図、（ｂ）は形状が不良である固形燃料を示す図である。
【図５】リングダイ成形機の変更例を示す図である。
【図６】本発明に係る固形燃料の製造フロー図である。
【図７】ワックス廃材を含む固形燃料の製造フロー図である。
【発明を実施するための形態】
【００２９】
本発明の実施の形態を添付図に基づいて以下に説明する。
【実施例】
【００３０】
図１に示すように、リングダイ成形機１０は、リングダイ１１と、破砕物１２をリングダイ１１へ投入する投入ダクト１３と、ダイ１１内に配置される左ローラ１４及び右ローラ１５と、リングダイ１１に開けた多数のダイ孔１６と、リングダイ１１の外周に沿って配置したカッタ１７と、ケーシング１８とを備えている。
【００３１】
図２に示すように、ローラ支軸２１が設備側に固定されており、このローラ支軸２１にローラ支持板２２が設けられ、このローラ支持板２２でローラ１４、１５が回転自在に支持されている。
ローラ支軸２１にベアリング２３を介して小径筒２４が回転自在に支持され、この小径筒２４に円板２５を介して大径筒２６が支持され、この大径筒２６の先端にリングダイ１１が一体形成されている。
【００３２】
リングダイ１１は、設備側に固定された電動モータ２７と、この電動モータ２７のモータ軸に設けられたプーリ２８と、小径筒２４に設けたプーリ２９と、プーリ２８とプーリ２９とに渡したベルト３１とによって回される。リングダイ１１が回転することで、内接するローラ１４、１５は自転する。
投入ダクト１３は、Ｌ字断面を呈し、白抜き矢印のように投入される破砕物を、リングダイ１１内へ導く役割を果たす。
【００３３】
更に、電動モータ２７の回転速度を制御する回転速度制御部３３と、回転速度を設定する速度設定器３４を備えている。
【００３４】
回転速度制御部３３は、例えば、インバータ回路を内蔵し、ＶＶＶＦ制御（電圧と周波数とを変更して、交流電動機（電動モータ２７）の回転速度を制御）する。なお、高価ではあるが電動モータ２７に直流電動機を採用すると、ＶＶ制御（電圧制御）のみで回転速度を制御することができる。
【００３５】
速度設定器３４は、ダイヤルやスライダー形式のアナログ設定器、テンキーで数値を設定するデジタル設定器の何れであってもよい。
【００３６】
破砕物１２を構成する「汎用プラスチック」、「汎用エンジニアリングプラスチック」及び「スーパーエンジニアリングプラスチック」の樹脂名、用途及び耐熱温度を、次表に示す。
【００３７】
【表１】
2020132663.tif 000003
【００３８】
【表２】
2020132663.tif 000004
【００３９】
【表３】
2020132663.tif 000005
【００４０】
図３に示すように、回転速度Ｖでリングダイ１１が移動し、このリングダイ１１の内周面にローラ１４が当たりながら回転している。破砕物１２は、ローラ１４で圧縮され、ダイ孔１６へ押圧される。
破砕物１２はローラ１４で圧縮されて発熱する。加えて、破砕物１２はダイ孔１６を通過する際に摩擦により更に発熱する。この発熱により、樹脂が溶融する。溶融物は、ダイ孔１６の外で空冷されて固まる。固まったものが成形物３６となる。
この成形物３６は、カッタ１７で折り曲げられ、ほぼ一定長さの固形燃料３８となる。
【００４１】
結果、図４（ａ）に示す円柱状の固形燃料３８が得られる。この固形燃料３８は、「所定の形状を呈している固形燃料」に相当する。
ところで、回転速度Ｖが耐熱温度約１００℃の「汎用プラスチック」に対応する設定である場合に、破砕物１２を構成する「汎用プラスチック」に耐熱温度約１４０℃の「汎用エンジニアリングプラスチック」が一定量を超えて混じっていると、図４（ｂ）に示すように、所望の形状でない固形燃料片３９が出現する。この固形燃料片３９は、「所定の形状を呈していない固形燃料」に相当する。
【００４２】
固形燃料片３９が出現する理由は、成形物３６内における結合力（接着力）不足にある。温度を高めて溶融性を高めると、結合力（接着力）が高まる。
破砕物１２及び成形物３６の温度を高めるために、本発明ではリングダイ１１の回転速度を高めるようにした。
【００４３】
図２に示す速度設定器３４を人為的に設定し、電動モータ２７の回転速度を高める。すると、図４（ａ）の形態の固形燃料３８が得られた。
図３において、回転速度が高まったため、ローラ１４による発熱が増し、ダイ孔１６を通過する際の摩擦熱が増して、成形物３６の温度が高まる。結果、溶融不足が解消され、結合力不足が解消された。
【００４４】
汎用プラスチック」専用のリングダイ成形機１０に、図２に示すように、電動モータ２７の回転速度を制御する回転速度制御部３３と、回転速度を設定する速度設定器３４を追加することにより、「汎用プラスチック」と「汎用エンジニアリングプラスチック」と「スーパーエンジニアリングプラスチック」との混合物を処理することができるリングダイ成形機１０が得られた。
【００４５】
次に、より好ましい変更例を説明する。
図５に示すように、ケーシング１８の下に、固形燃料３８や固形燃料片３９の形状を撮影するカメラ４１を配置し、このカメラ４１で取得した画像が所定の形状であるか否かを識別する画像解析部４２を備えている。
【００４６】
更に、好ましくは、ケーシング１８の下に、コンベア４４を配置し、このコンベア４４の横（すなわち、ライン外）にバケット４５を配置し、ケーシング１８とコンベア４４のと間に揺動可能なガイド筒４６を介在させ、このガイド筒４６の下端がコンベア４４とバケット４５との何れかに臨むように切換えるシリンダユニット４７を備える。
その他の構成は、図２と同じであるため、図２の符号を流用して、詳細な説明は省略する。
【００４７】
図６に基づいて、本発明に係る固形燃料の製造方法を説明する。
ＳＴ０１で、破砕物にワックス廃材が含まれていないことを確認する。含まれていなければＳＴ０２に進み、含まれていれば、ＳＴ２１（図７）に進む。
ＳＴ０２にて、リングダイ成形機のリングダイを所定の回転速度で回転する（回転する工程）。
ＳＴ０３にて、破砕物を、リングダイ内へ投入する（投入する工程）。
ＳＴ０４にて、リングダイに設けたダイ孔から破砕物を押出し成形する（成形する工程）。
ＳＴ０５にて、得られた成形物を切断して固形燃料とする（固形燃料を得る工程）
ＳＴ０６にて、得られた固形燃料の形状を監視する（監視する工程）。具体的には、カメラで固形燃料を撮影する。そして、画像処理部で形状の判定する（ＳＴ０７）。
【００４８】
ＳＴ０８で形状が良好であれば、すなわち、図４（ａ）の形状であれば、ガイド筒の下端はコンベアに向けたままとする（ＳＴ０９）。
リングダイの回転速度は、所定の回転速度が維持される。
固形燃料の製造を続ける場合は、ＳＴ０３に戻って、ＳＴ０３〜ＳＴ１０を繰り返す。
【００４９】
ＳＴ０８で、形状が不良であれば、すなわち、図４（ｂ）のような形状であれば、回転速度ＶをＶ＋α（アルファーは正数。例えば、α＝０．１×Ｖ）に置き換える（ＳＴ１１）。このように、固形燃料が所定の形状を呈していないときには、リングダイの回転速度を増加する工程が実施される。
【００５０】
ＳＴ０８で、ＮＯと判定される間は、回転速度が徐々に増やされ、ＳＴ０８で、ＹＳＥと判断されると、回転速度の増加は中断され、そのときの回転速度が維持される。すなわち、固定燃料が所定の形状になったら、そのときの回転速度を維持する工程が実施される。
【００５１】
ＳＴ０８で、ＮＯと判定される間は、ガイド筒の下端をバケットに切換え（ＳＴ１２）、ＳＴ０３に戻る。この間、固形燃料はバケットに溜められる。これにより、形状不良の固形燃料が、形状良好な固形燃料に混じる心配はなくなる。
【００５２】
投入材料の切換えや、作業終了や、作業休止などのときには、ＳＴ１０にて終了と認識され、ＳＴ１３で、回転速度が初期値に戻される。
なお、ＳＴ０２における回転速度Ｖは、「汎用プラスチック」に対応して決定することを原則とするが、作業者の経験や入荷する廃プラスチックの状態などに基づいて、高めの値にすることは差し支えない。
【００５３】
本発明方法によれば、本発明のリングダイ成形機１０を用いて、次に述べる７つの形態の廃プラスチックを固形燃料にすることができる。
・「汎用プラスチック」と「汎用エンジニアリングプラスチック」と「スーパーエンジニアリングプラスチック」の混合物
・「汎用プラスチック」と「汎用エンジニアリングプラスチック」の混合物
・「汎用プラスチック」と「スーパーエンジニアリングプラスチック」の混合物
・「汎用エンジニアリングプラスチック」と「スーパーエンジニアリングプラスチック」の混合物
・「汎用プラスチック」のみ
・「汎用エンジニアリングプラスチック」のみ
・「スーパーエンジニアリングプラスチック」のみ
【００５４】
ＳＴ０１で、破砕物にワックス廃材が含まれていると判断されたときには、図７のＳＴ２１へ進む。ワックス廃材は、汎用プラスチックより低温で軟化し溶融する。
図７において、ＳＴ２１〜ＳＴ２９は、図７のＳＴ０２〜ＳＴ１０と同じであるため、説明は省略する。
【００５５】
ＳＴ２７で、形状が不良であれば、温度が高すぎてワックス廃材が流れてしまった。流れてしまったため、廃プラスチックを接着するバインダが不足したとみなす。対策として、回転速度ＶをＶ−β（ベーターは正数。例えば、β＝０．１×Ｖ）に置き換える（ＳＴ３０）。このように、固形燃料が所定の形状を呈していないときには、リングダイの回転速度を減少する工程が実施される。
【００５６】
回転速度が徐々に減らされると、ワックス廃材及び廃プラスチックの温度が徐々に下がり、ワックス廃材が流れ落ちずに接着作用を発揮する程度の温度になると、ＳＴ２７で、ＹＳＥと判断されると、回転速度の減少は中断され、そのときの回転速度が維持される。すなわち、固定燃料が所定の形状になったら、そのときの回転速度を維持する工程が実施される。
【００５７】
以上により、ワックス廃材を含む破砕物（廃プラスチック）を、固形燃料にすることができ、廃プラスチックと共にワックス廃材の有効活用が図られる。
【００５８】
尚、図５において、揺動式のガイド筒４６は、逆Ｙ字状のガイド筒に変更してもよい。逆Ｙ字状のガイド筒は、非揺動式の固定された筒であり、このガイド筒のＹ分岐点に切換えダンパーを取付け、この切換えダンパーをシリンダユニット４７で切換えればよい。また、バケット４５は、回収コンベアに変更してもよい。
よって、本発明の固形燃料の製造方法に供するリングダイ成形機１０は、図２や図５に示す構造に限定されるものではなく、適宜、変更して差し支えない。
【００５９】
また、破砕物１２に古紙片を加えることは差し支えない。古紙片を加えることで、固形燃料３８の発熱量を下げることができ、石炭焚き設備に対応させることができる。
【産業上の利用可能性】
【００６０】
本発明は、複数種類の廃プラスチックが混じった破砕物を固形燃料にする技術に好適である。
【符号の説明】
【００６１】
１０…リングダイ成形機、１１…リングダイ、１２…破砕物、１４…左ローラ、１５…右ローラ、１６…ダイ孔、１７…カッタ、２７…電動モータ、３３…回転速度制御部、３６…成形物、３８…固形燃料、３９…所定の形状を呈していない固形燃料（固形燃料片）、４１…カメラ、４２…画像解析部、Ｖ…所定の回転速度。
【図１】
2020132663.tif 000006
【図２】
2020132663.tif 000007
【図３】
2020132663.tif 000008
【図４】
2020132663.tif 000009
【図５】
2020132663.tif 000010
【図６】
2020132663.tif 000011
【図７】
2020132663.tif 000012